(57)【要約】【課題】複数の分取用カラムおよび複数の分取装置を用いず、親水性化合物および疎水性化合物を１本のカラムにて簡便に分取することができる液体クロマトグラフィーによる分取方法を提供すること。【解決手段】水酸基を有するポリマー充填剤が充填された分取用カラムを用いること、前記ポリマー充填剤の体積基準の平均粒子径が６〜１０μｍであること、移動相として水溶性有機溶媒および水の混合溶媒を用いること、および、前記混合溶媒の水溶性有機溶媒と水との組成比率を変えることにより逆相クロマトグラフィーモードと親水性相互作用クロマトグラフィーモードとを切替えることを特徴とする液体クロマトグラフィーによる親水性化合物および疎水性化合物の分取方法。【選択図】なし【特許請求の範囲】
【請求項１】
水酸基を有するポリマー充填剤が充填された分取用カラムを用いること、
前記ポリマー充填剤の体積基準の平均粒子径が６〜１０μｍであること、
移動相として水溶性有機溶媒および水の混合溶媒を用いること、および、
前記混合溶媒の水溶性有機溶媒と水との組成比率を変えることにより逆相クロマトグラフィーモードと親水性相互作用クロマトグラフィーモードとを切替えること
を特徴とする液体クロマトグラフィーによる親水性化合物および疎水性化合物の分取方法。
【請求項２】
前記分取用カラムが、内径４．０〜５０．０ｍｍ、長さ１００〜３００ｍｍの分取用ハウジングを有し、かつ、該分取用ハウジングに前記ポリマー充填剤が充填されている、請求項１に記載の分取方法。
【請求項３】
前記ポリマー充填剤が、水酸基および水酸基に変換可能なエステル基からなる群より選ばれる少なくとも一種の置換基を有するモノマー（Ａ）を含む原料モノマーを重合させて得られるポリマーである、請求項１または２に記載の分取方法。
【請求項４】
前記モノマー（Ａ）が、ヒドロキシ（メタ）アクリレートまたはカルボン酸ビニルエステルである、請求項３に記載の分取方法。
【請求項５】
前記ポリマー充填剤が、ポリヒドロキシ（メタ）アクリレート系樹脂またはポリビニルアルコール系樹脂からなる、請求項１〜４のいずれか１項に記載の分取方法。
【請求項６】
前記ポリマー充填剤１ｇあたりの水酸基の含有量が０．１〜１０ｍｍｏｌである、請求項１〜５のいずれか１項に記載の分取方法。
【請求項７】
前記混合溶媒の水溶性有機溶媒と水との組成比率を混合前の体積比で５：９５〜９５：５の範囲内で変える、請求項１〜６のいずれか１項に記載の分取方法。
【請求項８】
前記水溶性有機溶媒が、アセトニトリル、メチルアルコール、エチルアルコール、イソプロピルアルコール、アセトン、メチルエチルケトンおよびテトラヒドロフランからなる群から選ばれる少なくとも１種である、請求項１〜７のいずれか１項に記載の分取方法。
【発明の詳細な説明】
【技術分野】
【０００１】
本発明は、液体クロマトグラフィーによる親水性化合物および疎水性化合物の分取方法に関する。
【背景技術】
【０００２】
医薬品、食品および化粧品などの有効成分または不純物等の化合物を分取する方法として液体クロマトグラフィー法が用いられている。前記化合物を分取する際には、分析用カラムにて、前記化合物の同定および定量等を行い、分取条件を検討し、その後、分析用カラムに対応した分取用カラムを用いて、前記化合物を分取する方法が広く用いられている。
【０００３】
一般的には、例えば分子量が２０００以下の有機化合物を分取する場合、オクタデシルシリカゲル（ＯＤＳ）などの疎水性充填剤が充填された分取用カラムを用いて、前記有機化合物を逆相クロマトグラフィー法にて分取する方法が用いられる。
【０００４】
しかしながら、これらの有機化合物には、水酸基、アミノ基、カルボキシル基等の極性官能基を有する親水性化合物も多く存在している。これらの親水性化合物は逆相クロマトグラフィー法においてはほとんどカラム内にて保持および分離されず溶出してしまう。
【０００５】
一方、親水性化合物の分離方法としては、親水性相互作用クロマトグラフィー法が知られている。親水性相互作用クロマトグラフィー法では、未修飾のシリカゲル、または、水酸基、アミノ基、アミド基、スルホ基、カルボキシル基、スルホベタイン基もしくはホスホリルコリン基などの置換基を導入した親水性充填剤を用いたカラム（例えば、特許文献１）を用いる。これにより、逆相クロマトグラフィー法と同様の移動相を用いて溶出順序を逆転させることができるため、親水性化合物を良好に保持し、分離することができる。
【０００６】
しかしながら、親水性相互作用クロマトグラフィー用の分析用カラムは充分に市場に供給されているものの、前記分析用カラムに対応した分取用カラムは充分に供給されていない。また、親水性相互作用クロマトグラフィー法では、芳香族化合物およびアルキル基を有する化合物などの疎水性の高い化合物がカラム内にて保持および分離されずに溶出してしまう。このため、親水性化合物および疎水性化合物を分取するためには、分取用カラムの検討が必要であったり、複数のカラムおよび装置を用いる必要があったりなど、多くの問題が生じている。
【０００７】
疎水性化合物および親水性化合物を連続分析するための方法として、逆相クロマトグラフィー用カラムと親水性相互作用クロマトグラフィー用カラムとを同時に用いる方法が提案されている（例えば、非特許文献１）。この方法では、まず、疎水性化合物および親水性化合物の混合物から疎水性化合物のみを逆相クロマトグラフィー用カラムを用いて分離して溶出させ、親水性化合物を親水性相互作用クロマトグラフィー用カラムにトラップさせる。次に親水性相互作用クロマトグラフィー用カラム中の親水性化合物を分離して溶出させることができる。
【０００８】
しかしながら、この方法は２本のカラムが必要になること、配管系が複雑となること、高価な専用装置が必要となることなどから必ずしも簡便に分析できる方法とは言えず、また、分析から分取に応用することは容易ではない。
したがって、より簡便に疎水性化合物および親水性化合物を分取できる方法が望まれる。
【先行技術文献】
【特許文献】
【０００９】
【特許文献１】特開２０１０−７１７０７号公報
【非特許文献】
【００１０】
【非特許文献１】Ｓ．Ｌｏｕｗ，Ａ．Ｓ．Ｐｅｒｅｉｒａ，Ｆ．Ｌｙｎｅｎ，Ｍ．Ｈａｎｎａ−Ｂｒｏｗｎ，Ｐ．Ｓａｎｄｒａ，Ｊ．Ｃｈｒｏｍａｔｏｇｒ．Ａ.,２００８，１２０８，ｐｐ９０．
【発明の概要】
【発明が解決しようとする課題】
【００１１】
本発明は、複数の分取用カラムおよび複数の分取装置を用いず、親水性化合物および疎水性化合物を１本のカラムにて簡便に分取することができる液体クロマトグラフィーによる分取方法を提供することを目的とする。
【課題を解決するための手段】
【００１２】
本発明者らは、上記課題を達成すべく鋭意研究を重ねた結果、以下の構成を有する分取方法により上記課題を解決できることを見出し、本発明を完成するに至った。
本発明は、例えば、以下の［１］〜［８］に関する。
【００１３】
［１］水酸基を有するポリマー充填剤が充填された分取用カラムを用いること、前記ポリマー充填剤の体積基準の平均粒子径が６〜１０μｍであること、移動相として水溶性有機溶媒および水の混合溶媒を用いること、および、前記混合溶媒の水溶性有機溶媒と水との組成比率を変えることにより逆相クロマトグラフィーモードと親水性相互作用クロマトグラフィーモードとを切替えることを特徴とする液体クロマトグラフィーによる親水性化合物および疎水性化合物の分取方法。
【００１４】
［２］前記分取用カラムが、内径４．０〜５０．０ｍｍ、長さ１００〜３００ｍｍの分取用ハウジングを有し、かつ、該分取用ハウジングに前記ポリマー充填剤が充填されている、［１］に記載の分取方法。
【００１５】
［３］前記ポリマー充填剤が、水酸基および水酸基に変換可能なエステル基からなる群より選ばれる少なくとも一種の置換基を有するモノマー（Ａ）を含む原料モノマーを重合させて得られるポリマーである、［１］または［２］に記載の分取方法。
【００１６】
［４]前記モノマー（Ａ）が、ヒドロキシ（メタ）アクリレートまたはカルボン酸ビニルエステルである、［３］に記載の分取方法。
【００１７】
［５］前記ポリマー充填剤が、ポリヒドロキシ（メタ）アクリレート系樹脂またはポリビニルアルコール系樹脂からなる、［１］〜［４］のいずれかに記載の分取方法。
【００１８】
［６］前記ポリマー充填剤１ｇあたりの水酸基の含有量が０．１〜１０ｍｍｏｌである、［１］〜［５］のいずれかに記載の分取方法。
【００１９】
［７］前記混合溶媒の水溶性有機溶媒と水との組成比率を混合前の体積比で５：９５〜９５：５の範囲内で変える、［１］〜［６］のいずれかに記載の分取方法。
【００２０】
［８］前記水溶性有機溶媒が、アセトニトリル、メチルアルコール、エチルアルコール、イソプロピルアルコール、アセトン、メチルエチルケトンおよびテトラヒドロフランからなる群から選ばれる少なくとも１種である、［１］〜［７］のいずれかに記載の分取方法。
【発明の効果】
【００２１】
本発明の液体クロマトグラフィーによる親水性化合物および疎水性化合物の分取方法は、複数の分取用カラムおよび複数の分取装置を用いず、親水性化合物および疎水性化合物を１本のカラムにて簡便に分取することができる。このため、医薬品、化粧品、食品、環境、農業、医療、工業材料等の幅広い分野に有用であり、特に医薬品、食品および化粧品などの有効成分または不純物を分取する方法として有用である。
【図面の簡単な説明】
【００２２】
【図１】実施例１の移動相がアセトニトリル：水＝４０：６０（混合前の体積比）の混合溶媒でのクロマトグラムである。
【図２】実施例１の移動相がアセトニトリル：水＝９０：１０（混合前の体積比）の混合溶媒でのクロマトグラムである。
【図３】実施例２の移動相がアセトニトリル：水＝４０：６０（混合前の体積比）の混合溶媒でのクロマトグラムである。
【図４】実施例２の移動相がアセトニトリル：水＝９０：１０（混合前の体積比）の混合溶媒でのクロマトグラムである。
【図５】比較例１の移動相がアセトニトリル：水＝４０：６０（混合前の体積比）の混合溶媒でのクロマトグラムである。
【図６】比較例１の移動相がアセトニトリル：水＝９０：１０（混合前の体積比）の混合溶媒でのクロマトグラムである。
【発明を実施するための形態】
【００２３】
以下、本発明をさらに詳細に説明する。
本発明の液体クロマトグラフィーによる親水性化合物および疎水性化合物の分取方法は、水酸基を有するポリマー充填剤が充填された分取用カラムを用いること、前記ポリマー充填剤の体積基準の平均粒子径が６〜１０μｍであること、移動相として水溶性有機溶媒および水の混合溶媒を用いること、および、前記混合溶媒の水溶性有機溶媒と水との組成比率を変えることにより逆相クロマトグラフィーモードと親水性相互作用クロマトグラフィーモードとを切替えることを特徴とする。以下、本明細書では、本発明の「液体クロマトグラフィーによる親水性化合物および疎水性化合物の分取方法」のことを単に「分取方法」ともいい、「水酸基を有するポリマー充填剤」のことを単に「ポリマー充填剤」ともいう。また、「重合」は単独重合および共重合を包含する意味で用い、「重合体」は単独重合体および共重合体を包含する意味で用いる。
【００２４】
本発明の分取方法は、複数の分取用カラムおよび複数の分取装置を用いることなく親水性化合物および疎水性化合物を分離して溶出させることが可能である。
前記親水性化合物および疎水性化合物は、化合物の骨格および官能基などの構造に制約はないが、分子量が２０００以下の有機化合物であることが好ましく、水、または、アセトニトリルおよびアルコール類などの水溶性有機溶媒に可溶であることが好ましく、紫外吸光度検出器、示差屈折率検出器等の液体クロマトグラフィー用検出器にて検出可能であることが好ましい。
【００２５】
本発明の分取方法は、例えば、１回目の試料注入にて逆相クロマトグラフィーモードにおいて疎水性化合物を分離して溶出させた後、親水性相互作用クロマトグラフィーモードに切替えて、１回目の試料注入を行ったカラムと同じカラムを用いて２回目の試料注入にて親水性化合物を分離して溶出させる方法である。ここで、逆相クロマトグラフィーモードとは、通常、移動相として水溶性有機溶媒および水の混合溶媒を用いた際に、前記混合溶媒の水の比率を高くして、親水性の高い成分から順に溶出させるモードをいう。対して、親水性相互作用クロマトグラフィーモードとは、通常、前記混合溶媒の水溶性有機溶媒の比率を高くして、極性の低い成分から順に溶出させるモードをいう。なお、本発明では、逆相クロマトグラフィーモードを発現させた後に親水性相互作用クロマトグラフィーモードへ切替えてもよく、反対に、親水性相互作用クロマトグラフィーモードを発現させた後に逆相クロマトグラフィーモードへ切替えてもよい。逆相クロマトグラフィーモードと親水性相互作用クロマトグラフィーモードとの切替えは移動相の混合溶媒の水溶性有機溶媒と水との組成比率を変えることで容易に行うことができる。また分取中に単一の移動相を用いるイソクラティック法および水溶性有機溶媒比率に勾配を設けるグラジエント法のいずれにおいても分取が可能である。逆相クロマトグラフィーモードと親水性相互作用クロマトグラフィーモードとの切替えは、イソクラティック法では、例えば、逆相クロマトグラフィーモードで用いる移動相を送液している送液ポンプを停止し、送液する移動相を親水性相互作用クロマトグラフィーモードで用いる移動相に交換して、再度送液ポンプを作動させることで完了し、グラジエント法では、例えば、分取時間を設定しその時間内で逆相クロマトグラフィーモードで用いる移動相の組成比率から親水性相互作用クロマトグラフィーモードで用いる移動相の組成比率へと一定の勾配によって変えることで完了する。１回の分取中に移動相の切替えを完了させることができるという観点ではグラジエント法が好ましく、移動相の調製の簡易性という観点ではイソクラティック法が好ましい。
【００２６】
上記のようにモードの切替えによって、逆相クロマトグラフィーモードと親水性相互作用クロマトグラフィーモードの両方の分取を連続的に行うことができる。ここで分取を連続的に行うとは、同一の分取用カラムを使用して試料を異なるモードで連続して分取することを意味し、１回の分取の間にモードが切り替わる場合、１回毎にモードを切替える場合、複数回に一度モードを切替える場合等が含まれる。
【００２７】
なお、モードの切り替え前の試料注入と切り替え後の試料注入とで、試料は同一の組成を有する試料でもよい。しかしながら、分取を確実に行う観点から、モードの切り替え前の分取で分離できなかった試料を含む区画を回収し、好ましくは濃縮した後、移動相を切替え、前記回収した試料を注入することが好ましい。また、各モードにおいて、複数回試料注入および分取を行ってもよい。
【００２８】
本発明の分取方法に用いる水酸基を有するポリマー充填剤は、水酸基および水酸基に変換可能なエステル基からなる群より選ばれる少なくとも１種の置換基を有するモノマー（Ａ）を含む原料モノマーを重合させて得られるポリマーであることが好ましい。
【００２９】
本願においてエステル基とは、エステル結合を含む官能基であり、Ｒ−ＣＯＯ−で表すことができる。なお、前記Ｒは、炭化水素基である。
また、水酸基に変換可能なエステル基とは、エステル交換反応やケン化によって当該エ
ステル基が水酸基に変換され得ることを意味する。
【００３０】
前記モノマー（Ａ）としては、例えば、ヒドロキシ（メタ）アクリレートおよびカルボ
ン酸ビニルエステルが挙げられる。
ここで（メタ）アクリレートとは、メタクリレート及びアクリレートから選ばれる少な
くとも１つを意味する。
【００３１】
前記ヒドロキシ（メタ）アクリレートとしては、例えば、１個以上のエチレン性炭素−炭素二重結合と１個以上の水酸基とから構成されるヒドロキシ（メタ）アクリレートが挙げられ、具体的には、グリセリンジメタクリレート、グリセリンモノメタクリレート、２−ヒドロキシプロピルメタクリレート、２−ヒドロキシブチルメタクリレートおよび２−ヒドロキシ−３−アクリロイルオキシプロピルメタクリレートが挙げられる。これらは１種単独で用いてもよく、２種以上を組合せて用いてもよい。これらの中でも、得られるポリマー充填剤の粒径を小さくでき、液体クロマトグラフィー用充填剤としての強度、高性能化を図れるなどの点で、モノマー（Ａ）として、グリセリンジメタクリレートを含むことが好ましく、ポリマー充填剤としては、グリセリンジメタクリレートの単独重合体が特に好ましい。
【００３２】
前記カルボン酸ビニルエステルとしては、例えば酢酸ビニル、プロピオン酸ビニル、酪酸ビニル、吉草酸ビニルおよびピバリン酸ビニル等が挙げられる。これらは１種単独で用いてもよく、２種以上を組合せて用いてもよい。これらの中でも、酢酸ビニル及びプロピオン酸ビニルが比較的親水性が高く重合およびケン化が容易であるので好ましい。そして、これらのモノマーを重合して得られる重合体は、ケン化等によってエステル基を水酸基に変換させることができる。
【００３３】
原料モノマーは、モノマー（Ａ）以外のモノマーを含んでも良い。モノマー（Ａ）以外のモノマーとしては、特に制限されない。
前記ポリマー充填剤としては、ヒドロキシ（メタ）アクリレート系樹脂またはポリビニルアルコール系樹脂を用いることが望ましい。
【００３４】
前記ヒドロキシ（メタ）アクリレート系樹脂としては、例えば、前記ヒドロキシ（メタ）アクリレートを含む原料モノマーの重合体が挙げられる。
前記ポリビニルアルコール系樹脂としては、例えば、前記カルボン酸ビニルエステルと架橋性単量体とから構成される架橋共重合体のエステル基をケン化またはエステル交換反応によってアルコール性水酸基に変換した樹脂が挙げられる。前記架橋性単量体としては、例えば、トリアリルイソシアヌレート、ジビニルベンゼンが挙げられる。
【００３５】
前記ポリマー充填剤には、任意の割合で水酸基以外のアミノ基、スルホ基およびカルボキシル基等のイオン性官能基を導入することもできる。
前記ポリマー充填剤は、水酸基の含有量が前記ポリマー充填剤１ｇあたり０．１〜１０ｍｍｏｌであることが好ましく、０．５〜８ｍｍｏｌであることがより好ましく、１〜５ｍｍｏｌであることが特に好ましい。前記水酸基は、モノマー（Ａ）に含有されている水酸基でもよく、モノマー（Ａ）またはポリマーに含有されているエステル基を変換した水酸基でもよく、ポリマー中の水酸基などを介して新たに導入した水酸基でもよい。水酸基の含有量が前記ポリマー充填剤１ｇあたり１０ｍｍｏｌを超えると、前記ポリマー充填剤の親水性が強すぎてしまい、逆相クロマトグラフィーモードによる化合物の分離および保持が不十分となることがある。一方、水酸基の含有量が前記ポリマー充填剤１ｇあたり１ｍｍｏｌ未満であると、前記ポリマー充填剤の親水性が弱くなり、親水性相互作用クロマトグラフィーモードが作用しなくなることがある。
【００３６】
前記ポリマー充填剤の体積基準の平均粒子径は、６〜１０μｍである。平均粒子径が前記範囲内であると、充分な分離性能および高感度を有し、１〜３０ＭＰａの圧力に耐えうる強度を得ることができる。本願における上記の体積基準の平均粒子径は、コールターカウンター法を用いて次のように測定される。すなわち、測定装置としてＭｕｌｔｉｓｉｚｅｒ  ４（ベックマン・コールター社製）を用い、ポリマー充填剤０．２ｇにアイソトン（希釈液）２５ｍＬを加え、超音波を３分間当てて分散させた後、約１０００個の測定個数にて体積平均粒子径を測定する。体積平均粒径を好ましい範囲とするには、風力分級、ふるい分けによる分級、沈殿を利用した分級等で制御できる。また、前記ポリマー充填剤の形状は球形であることが好ましい。
【００３７】
本発明の分取方法では、移動相として、水および水溶性有機溶媒の混合溶媒が用いられる。水溶性有機溶媒としては、例えば、アセトニトリル、メチルアルコール、エチルアルコール、イソプロピルアルコール等のアルコール類、テトラヒドロフラン等のエーテル類、アセトン、メチルエチルケトンなどのケトン類が挙げられる。これらは１種単独で用いてもよく、２種以上を組合せて用いてもよい。
【００３８】
本発明の分取方法では、移動相の混合溶媒の水溶性有機溶媒と水と組成比率を調節することで、逆相クロマトグラフィーモードと親水性相互作用クロマトグラフィーモードとを切替えることができる。移動相に用いる混合溶媒は分取対象に応じて適宜選択することができるが、通常、水溶性有機溶媒の組成比率（混合前の体積比）として５０〜７０％に境界があり、その境界よりも水溶性有機溶媒の組成比率を低くすると逆相クロマトグラフィーモードが、高くすると親水性相互作用クロマトグラフィーモードが発現する。前記混合溶媒の水溶性有機溶媒と水との組成比率（混合前の体積比）は、通常、１：９９〜９９：１、好ましくは５：９５〜９５：５の範囲内で変えることができる。
【００３９】
疎水性化合物の分離および溶出には逆相クロマトグラフィーモードが用いられ、逆相クロマトグラフィーモードでの水溶性有機溶媒と水との組成比率（混合前の体積比）は、通常、１：９９〜７０：３０であり、１：９９〜５０：５０とすることが好ましく、５：９５〜５０：５０とすることがさらに好ましく、１０：９０〜５０：５０とすることが特に好ましい。また、親水性化合物の分離および溶出には親水性相互作用クロマトグラフィーモードが用いられ、親水性相互作用クロマトグラフィーモードでの水溶性有機溶媒と水との組成比率（混合前の体積比）は、通常、５０：５０〜９９：１であり、６０：４０〜９９：１とすることが好ましく、７０：３０〜９５：５とすることがさらに好ましく、７５：２５〜９５：５とすることが特に好ましい。
【００４０】
また、移動相には親水性レベルおよび試料の保持時間を調整する目的で、任意の割合でギ酸アンモニウム、酢酸アンモニウムなどを添加することもできる。
本発明の分取方法で用いる分取用カラムは、前記ポリマー充填剤が充填されたものであり、分取用カラムが有する分取用ハウジングの材質およびサイズには特に制限はないが、材質は、一般的に、液体クロマトグラフィー用ハウジングとして用いられているステンレスまたはポリエーテルエーテルケトン（ＰＥＥＫ）樹脂製が好ましい。サイズは、より高純度および高回収率で分取を行うために、内径は、４．０〜５０．０ｍｍが好ましく、４．６〜２０．０ｍｍがより好ましく、長さは１００〜３００ｍｍが好ましく、１５０〜２５０ｍｍがより好ましい。
【実施例】
【００４１】
以下、本発明を実施例によりさらに詳細に説明するが、本発明はこれら実施例により何ら制限されるものではない。
＜体積基準の平均粒子径＞
ポリマー充填剤の体積基準の平均粒子径は、Ｍｕｌｔｉｓｉｚｅｒ  ４（ベックマン・コールター社製）を用いて、ポリマー充填剤０．２ｇにアイソトン（希釈液）２５ｍＬを加え、超音波を３分間当てて分散させた後、約１０００個の測定個数にて体積平均粒子径を測定した。
【００４２】
［実施例１］
ポリマー充填剤としてグリセリンジメタクリレートを単独重合して得られたヒドロキシメタアクリレート樹脂（体積基準の平均粒子径６μｍ）を用いた。ピリジン３３ｍｌ中、前記樹脂２．５ｇと無水酢酸１７ｍｌとを９０℃の加熱下で１６時間撹拌して反応させ、その反応量から前記樹脂に含まれる水酸基の含有量を測定した。その結果、水酸基の含有量は樹脂１ｇあたり２．０ｍｍｏｌであった。
【００４３】
液体クロマトグラフィー装置としてＮｅｘｅｒａ（島津製作所（株）製）を用い、カラムとして前記樹脂を内径４．６ｍｍ、長さ１５０ｍｍのステンレス製のハウジングに充填したカラムを用い、検出器には紫外検出器（ＵＶ、波長：２５４ｎｍ）を用いた。分取条件は、カラム温度を４０℃、移動相の流速を１．０ｍｌ／ｍｉｎとした。
【００４４】
まず初めにアセトニトリル：水＝４０：６０（混合前の体積比）の混合溶媒を移動相として用いた。移動相に用いた混合溶媒と同様の組成を有する混合溶媒０．２５ｍＬに、シチジン、ウリジン、ウラシル、トルエンおよびナフタレンの５種のサンプルをそれぞれ１００ｍｇずつ溶解し、混合試料とした。この混合試料のうち５０μＬを用いて、逆相クロマトグラフィーモードにて検出器で分析をしながら分取を行った。前記分析によって得られたクロマトグラムを図１に示す。まず、シチジンが溶出され、その次にウリジンおよびウラシルが溶出され、その後、トルエン、ナフタレンの順に溶出された。移動相としてアセトニトリル：水＝４０：６０（混合前の体積比）の混合溶媒を用いた場合には、疎水性の高いトルエンおよびナフタレンが良好に保持され、分離されたことが分かる。前記分析でシチジン、ウリジンおよびウラシルの分離が不十分であることが判明したため、これらを含む溶出液を検出器出口からバイアルに回収した。
【００４５】
前記図１のクロマトグラムをもとに、残りの混合試料についても同様に逆相クロマトグラフィーモードで以下のように分取を行った。混合試料５０μＬをカラムに注入し、注入後１．２分から２．５分までの溶出時間に対応する溶出液を検出器出口からバイアルに回収した。前記混合試料の注入から回収までの操作を数回繰り返し、分離が不十分だったシチジン、ウリジンおよびウラシルを含む分画のみを分取した。前記分取で得られた分画をエバポレーターで濃縮した。
【００４６】
次に、移動相をアセトニトリル：水＝９０：１０（混合前の体積比）の混合溶媒に切替えた。上記で濃縮したシチジン、ウリジンおよびウラシルを含む試料を前記移動相と同様の組成を有する混合溶媒０．２５ｍＬに溶解し、分取試料とした。前記分取試料のうち５０μＬを用いて親水性相互作用クロマトグラフィーモードにて検出器で分析をしながら分取を行った。前記分析で得られたクロマトグラムを図２に示す。移動相としてアセトニトリル：水＝４０：６０（混合前の体積比）の混合溶媒を用いたときとは溶出順序が逆転し、ウラシル、ウリジン、シチジンの順に溶出した。移動相としてアセトニトリル：水＝９０：１０（混合前の体積比）の混合溶媒を用いた場合には、親水性の高いシチジン、ウリジンおよびウラシルが良好に保持され、分離されたことが分かる。
【００４７】
前記図２のクロマトグラムをもとに、残りの分取試料についても同様に親水性相互作用クロマトグラフィーモードで以下のように分取を行った。分取試料５０μＬをカラムに注入し、注入後２．８分から３．１分までの溶出時間に対応する溶出液、３．２分から３．８分までの溶出時間に対応する溶出液、および６．０分から７．２分までの溶出時間に対応する溶出液をそれぞれ検出器出口からバイアルに回収した。前記混合試料の注入から回収までの操作を、数回繰り返すことで、分離が不十分だったシチジン、ウリジンおよびウラシルを含む分画をそれぞれ分取した。
【００４８】
［実施例２］
実施例１に記載の液体クロマトグラフィー装置、樹脂および検出器を用い、カラムとして前記樹脂を内径１０．０ｍｍ、長さ２５０ｍｍのステンレス製のハウジングに充填したカラムを用いた。分取条件は、カラム温度を４０℃、移動相の流速を３．０ｍｌ／ｍｉｎとした。
【００４９】
まず初めに、アセトニトリル：水＝４０：６０（混合前の体積比）の混合溶媒を移動相として用いた。移動相に用いた混合溶媒と同様の組成を有する混合溶媒２．５ｍＬに、シチジン、ウリジン、ウラシル、トルエンおよびナフタレンの５種のサンプルをそれぞれ０．３ｇずつ溶解し、混合試料とした。この混合試料のうち０．５ｍＬを用いて、逆相クロマトグラフィーモードにて検出器で分析をしながら分取を行った。前記分析によって得られたクロマトグラムを図３に示す。まず、シチジンが溶出され、その次にウリジンおよびウラシルが溶出され、その後、トルエン、ナフタレンの順に溶出された。移動相としてアセトニトリル：水＝４０：６０（混合前の体積比）の混合溶媒を用いた場合には、特に疎水性の高いトルエンおよびナフタレンが良好に保持され、分離されたことが分かる。前記分析でシチジン、ウリジンおよびウラシルの分離が不十分であることが判明したため、これらを含む溶出液を検出器出口からバイアルに回収した。
【００５０】
前記図３のクロマトグラムをもとに、残りの混合試料についても同様に逆相クロマトグラフィーモードで以下のように分取を行った。混合試料０．５ｍＬをカラムに注入し、注入後３分から５分までの溶出時間に対応する溶出液を検出器出口からバイアルに回収した。前記混合試料の注入から回収までの操作を、最初の分析をしながら行った操作を含め合計５回繰り返すことで、分離が不十分だったシチジン、ウリジンおよびウラシルを含む分画のみを分取した。前記分取で得られた分画をエバポレーターで濃縮した。
【００５１】
次に、移動相をアセトニトリル：水＝９０：１０（混合前の体積比）の混合溶媒に切替えた。上記で濃縮したシチジン、ウリジンおよびウラシルを含む試料を前記移動相と同様の組成を有する混合溶媒２．５ｍＬに溶解し、分取試料とした。前記分取試料のうち、０．５ｍＬを用いて親水性相互作用クロマトグラフィーモードにて検出器で分析をしながら分取を行った。前記分析によって得られたクロマトグラムを図４に示す。移動相としてアセトニトリル：水＝４０：６０（混合前の体積比）の混合溶媒を用いたときとは溶出順序が逆転し、ウラシル、ウリジン、シチジンの順に溶出した。移動相としてアセトニトリル：水＝９０：１０（混合前の体積比）の混合溶媒を用いた場合には、親水性の高いシチジン、ウリジン、ウラシルが良好に保持され、分離された。シチジンを含む溶出液、ウリジンを含む溶出液、ウラシルを含む溶出液をそれぞれ検出器出口からバイアルに回収した。
【００５２】
前記図４のクロマトグラムをもとに、残りの分取試料についても同様に親水性相互作用クロマトグラフィーモードで以下のように分取を行った。分取試料０．５ｍＬカラムに注入し、注入後７．６分から８．３分までの溶出時間に対応する溶出液、８．８分から９．６分までの溶出時間に対応する溶出液、および１６．４分から１８．０分までの溶出時間に対応する溶出液をそれぞれ検出器出口からバイアルに回収した。前記混合試料の注入から回収までの操作を、最初の分析をしながら行った操作を含め合計５回繰り返すことで、分離が不十分だったシチジン、ウリジンおよびウラシルを含む分画をそれぞれ分取した。前記分画をそれぞれエボパレーターにて濃縮した。
【００５３】
最終的に回収された量は、シチジン０．２９４ｇ（回収率９８質量％）、ウリジン０．２９３ｇ（回収率９８質量％）、ウラシル０．２８９ｇ（回収率９６質量％）であった。
【００５４】
［比較例１］
ポリマー充填剤として水酸基を有しないエチレングリコールジメタクリレートを単独重合して得られたメタアクリレート樹脂（体積基準の平均粒子径５μｍ）を用いた。
実施例１に記載の液体クロマトグラフィー装置、樹脂および検出器を用い、カラムとして前記樹脂が内径４．６ｍｍ、長さ１５０ｍｍのステンレス製のハウジングに充填されたカラムであるＳｈｏｄｅｘ  ＤＥ−４１３  ４Ｄ（昭和電工（株）製）を用いた。分取条件は、実施例１と同様とした。
【００５５】
まず初めに、実施例１と同様の方法で、移動相にアセトニトリル：水＝４０：６０（混合前の体積比）の混合溶媒を用いてシチジン、ウリジン、ウラシル、トルエンおよびナフタレンの混合試料について検出器で分析をしながら分取を行った。前記分析によって得られたクロマトグラムを図５に示す。まず、シチジン、ウリジンおよびウラシルが溶出され、その後、トルエン、ナフタレンの順に溶出された。そして、実施例１と同様の方法で分離が不十分だったシチジン、ウリジンおよびウラシルを含む分画のみを分取し濃縮した。
【００５６】
次に、移動相をアセトニトリル：水＝９０：１０（混合前の体積比）の混合溶媒に切替え、上記で濃縮したシチジン、ウリジンおよびウラシルを含む試料ついて実施例１と同様の方法にて検出器で分析をしながら分取を行った。前記分析で得られたクロマトグラムを図６に示す。移動相としてアセトニトリル：水＝４０：６０（混合前の体積比）の混合溶媒を用いた場合およびアセトニトリル：水＝９０：１０（混合前の体積比）の混合溶媒を用いた場合のいずれにおいても親水性の高いシチジン、ウリジンおよびウラシルの保持および分離が不充分であり、シチジン、ウリジンおよびウラシルをそれぞれ分取することはできなかった。
【符号の説明】
【００５７】
１  シチジンのピーク
２  ウリジンのピーク
３  ウラシルのピーク
４  トルエンのピーク
５  ナフタレンのピーク
【図１】
2018025466.tif 000002
【図２】
2018025466.tif 000003
【図３】
2018025466.tif 000004
【図４】
2018025466.tif 000005
【図５】
2018025466.tif 000006
【図６】
2018025466.tif 000007